(57)【要約】【課題】      軽量微粉末フィラを配合せずに、十分盛り上がった立体状の筆跡を形成することができる。【解決手段】  ペン先とインキ筒を備え、  上記ペン先からの前記インキの流出量が少なくとも１００ｍｇ／１０ｍであり、  上記インキ筒内部に、立体造膜成分として粘着性合成樹脂エマルションがインキ全量に対して固形分で少なくとも３０重量％含まれ、  上記水性インキの粘度は、ＥＬＤ型粘度計を用い、１°３４’コーンローター、１０ｒｐｍ、２０℃の条件で測定した値で、５〜５００ｍＰａ・ｓである。【選択図】    なし【特許請求の範囲】
【請求項１】
ペン先とインキ筒を備え、
上記インキ筒内部に、立体造膜成分として粘着性合成樹脂エマルションがインキ全量に対して固形分で少なくとも３０重量％含まれている水性インキ組成物が収容されている筆記具。
【請求項２】
上記インキ筒内部に、立体造膜成分として粘着性合成樹脂エマルションがインキ全量に対して固形分で少なくとも３５重量％含まれている請求項１記載の筆記具。
【請求項３】
上記インキ筒内部に、水性インキ組成物全量に対して０．０１〜２０重量％の着色剤と、立体造膜成分として粘着性合成樹脂エマルションがインキ全量に対して固形分で少なくとも３７重量％含まれ、
２０μｍ〜５０μｍの厚み（立体の高さ）を持つ立体の筆跡を得る請求項１記載のペン先を備えた筆記具。
【請求項４】
前記ペン先からの前記インキの流出量が少なくとも１００ｍｇ／１０ｍである請求項１乃至３のいずれかの項に記載のペン先を備えた筆記具。
【請求項５】
前記水性インキ組成物の粘度は、ＥＬＤ型粘度計を用い、１°３４’コーンローター、１０ｒｐｍ、２０℃の条件で測定した値で、５〜５００ｍＰａ・ｓである請求項１乃至４の項のいずれかに記載の筆記具。
【請求項６】
前記水性インキ組成物の粘度は、ＥＬＤ型粘度計を用い、１°３４’コーンローター、１０ｒｐｍ、２０℃の条件で測定した値で、５ｍＰａ・ｓ以上〜１００ｍＰａ・ｓ未満である請求項４記載の筆記具。
【請求項７】
前記エマルションの樹脂粒子が、平均粒径が異なる複数の粒度分布を持つ樹脂粒子群で構成されており、前記複数の樹脂粒子群のうち、最小の平均粒径を持つ当該樹脂粒子群の平均粒径が０．０５〜０．３μｍの範囲にある請求項２乃至６のいずれかの項に記載の筆記具。
【請求項８】
前記樹脂粒子群のうち、最大の平均粒径を持つ当該樹脂粒子群の平均粒径が０．３〜１．０μｍの範囲にある請求項７記載の筆記具。
【請求項９】
前記粘着性合成樹脂エマルションは、最低造膜温度（ＭＦＴ）が２５℃以下の合成樹脂エマルションである請求項２乃至８の項のいずれかに記載の筆記具。
【請求項１０】
前記粘着性合成樹脂エマルションは、最低造膜温度（ＭＦＴ）が５℃以下の合成樹脂エマルションと、最低造膜温度（ＭＦＴ）が５０℃以上の合成樹脂エマルションが含まれている請求項９記載の筆記具。
【請求項１１】
上記２種のエマルションの混合比は、最低造膜温度（ＭＦＴ）が５℃以下の粘着性合成樹脂エマルションに対して最低造膜温度（ＭＦＴ）が５０℃以上の粘着性合成樹脂エマルションが１：４〜４：１である請求項１０記載の筆記具。
【請求項１２】
粘着性合成樹脂エマルションが、アクリル系合成樹脂エマルション及びスチレンアクリル系合成樹脂エマルションの群から選ばれる少なくともいずれかのエマルションである請求項２乃至１１のいずれかの項に記載の筆記具。
【請求項１３】
さらに造膜助剤をインキ全量に対して１〜３重量％含有する請求項２乃至１２のいずれかの項に記載の筆記具。
【請求項１４】
さらに造膜助剤として、テキサノール、ブチルセロソルブ、カルビトール、ブチルカルビトールアセテート及びジブチルフタレートの群から選ばれる少なくともいずれかの化合物を含有する請求項２乃至１３のいずれかの項に記載の筆記具。
【請求項１５】
さらに着色剤を含有する請求項２乃至１４のいずれかの項に記載の筆記具。
【請求項１６】
インキ筒内のインキの後端にインキフォロアが配置され、
前記インキフォロアが、不揮発性又は難揮発性有機液状物をゲル化したもので構成され、
前記不揮発性又は難揮発性有機液状物が、シリコーンオイル、鉱物油及びポリブテンの群から選ばれる１種又は２種以上の有機液状物である請求項１乃至１５のいずれかの項に記載の筆記具。
【請求項１７】
筆記具がボールを有するペン先とインキ筒を備えたボールペンであって、
上記インキ筒内部に、水性インキ組成物全量に対して０．０１〜２０重量％の着色剤と、立体造膜成分として粘着性合成樹脂エマルションがインキ全量に対して固形分で少なくとも３０重量％含まれている請求項６記載の筆記具。
【請求項１８】
筆記具がボールを有するペン先とインキ筒を備えたボールペンであって、上記インキ筒には、立体造膜成分として粘着性合成樹脂エマルションがインキ全量に対して固形分で少なくとも３５重量％含まれている水性インキ組成物が収容されており、ボール径Ｘ（ｍｍ）に対する前記水性インキ組成物によって形成された筆跡の厚みＹ（μｍ）の比Ｙ×１０３／Ｘが１５以上である請求項１乃至１７の項のいずれかに記載の筆記具。
【請求項１９】
筆記具がボールを有するペン先とインキ筒を備えたボールペンであって、上記インキ筒には、立体造膜成分として粘着性合成樹脂エマルションがインキ全量に対して固形分で少なくとも３５重量％含まれている水性インキ組成物が収容されており、ボール径Ｘ（ｍｍ）に対する前記ペン先からの前記水性インキ組成物の流出量Ｚ（ｍｇ／１０ｍ）の比Ｚ／Ｘが１２５以上である請求項１乃至１７の項のいずれかに記載の筆記具。
【請求項２０】
筆記具がボールを有するペン先とインキ筒を備えたボールペンであって、上記インキ筒には、立体造膜成分として粘着性合成樹脂エマルションがインキ全量に対して固形分で少なくとも３５重量％含まれている水性インキ組成物が収容されており、
ボール径Ｘ（ｍｍ）に対する筆跡厚みＹ（μｍ）の比Ｙ×１０３／Ｘが１５以上、ボール径Ｘ（ｍｍ）に対する流出量Ｚ（ｍｇ／１０ｍ）の比Ｚ／Ｘが１２５以上である請求項１乃至１７の項のいずれかに記載の筆記具。
【発明の詳細な説明】
【技術分野】
【０００１】
本発明は、盛り上がった立体状の筆跡を形成することができる水性インキ組成物が含まれた筆記具に関する。
【背景技術】
【０００２】
従来、バインダ、着色剤及び軽量フィラを含む立体インキが提供されている（特許文献１）。これにより、筆記と同時に、バインダが形成する皮膜中に軽量微粉末フィラが取り込まれて立体的な文字、図形等を得ることができることが記載されている。 
【０００３】
【特許文献１】特開昭６３−２７３６７２号公報  第１頁及び第４頁右下欄第１２〜１５行
【０００４】
しかし、前記特許文献のインキは、軽量微粉末フィラを用いこれをバインダで固めて立体状の筆跡を形成しており、軽量微粉末フィラがいわば立体造膜成分を構成している。
【発明の開示】
【発明が解決しようとする課題】
【０００５】
本発明の目的は、軽量微粉末フィラを配合せずに、十分盛り上がった立体状の筆跡を形成することができる筆記具を提供するところにある。
【課題を解決するための手段】
【０００６】
上記目的を達成するため鋭意検討した結果、本発明は、ペン先とインキ筒を備え、
上記インキ筒内部に、立体造膜成分として粘着性合成樹脂エマルションがインキ全量に対して固形分で少なくとも３０重量％含まれている水性インキ組成物が収容されている筆記具である。
特に、上記インキ筒内部に、立体造膜成分として粘着性合成樹脂エマルションがインキ全量に対して固形分で少なくとも３５重量％含まれている筆記具が好ましい。
さらに上記インキ筒内部に、立体造膜成分として粘着性合成樹脂エマルションがインキ全量に対して固形分で少なくとも３７重量％含まれている筆記具が好ましい。
特に、前記ペン先からの前記インキの流出量が少なくとも１００ｍｇ／１０ｍであるペン先を備えた筆記具が好ましい。
また前記水性インキ組成物の粘度は、ＥＬＤ型粘度計を用い、１°３４’コーンローター、１０ｒｐｍ、２０℃の条件で測定した値で、５〜５００ｍＰａ・ｓである筆記具が好ましい。特に前記水性インキ組成物の粘度は、ＥＬＤ型粘度計を用い、１°３４’コーンローター、１０ｒｐｍ、２０℃の条件で測定した値で、５ｍＰａ・ｓ以上〜１００ｍＰａ・ｓ未満である筆記具が好ましい。
【発明の効果】
【０００７】
このように本発明の筆記具は、十分盛り上がった立体状の筆跡を形成することができる。
【発明を実施するための最良の形態】
【０００８】
本発明のインキで用いられる前記樹脂エマルションとしては、立体造膜成分としてインキ中に固形分で少なくとも３０重量％が好ましい。また特に好ましくは少なくとも３５重量％、さらに好ましくは少なくとも３７重量％、最適には少なくとも４０重量％含まれている。また最大含有量としては好ましくは７５重量％、さらに好ましくは５５が重量％である。前記樹脂エマルションがインキ中に固形分で３０重量％未満の場合、固形分が少なすぎるため筆跡の盛り上がりが低下し、十分な立体状の筆跡膜を得難い。また、前記樹脂エマルションがインキ中に固形分で７５重量％を超えると、樹脂粒子が過剰に存在するため、インキの経時安定性が悪化する。
【０００９】
前記粘着性合成樹脂エマルションは最低造膜温度（ＭＦＴ）が２５℃以下の合成樹脂エマルションであることが好ましい。また、前記粘着性合成樹脂エマルションとしては、最低造膜温度（ＭＦＴ）が５℃以下の合成樹脂エマルションと、最低造膜温度（ＭＦＴ）が５０℃以上の合成樹脂エマルションが含まれて、最低造膜温度（ＭＦＴ）が２５℃以下となるものも使用できる。上記２種のエマルションの場合、その混合比は、最低造膜温度（ＭＦＴ）が５℃以下の粘着性合成樹脂エマルションに対して最低造膜温度（ＭＦＴ）が５０℃以上の粘着性合成樹脂エマルションが１／４〜４／１とすることが望ましい。前記混合比が１／４未満の場合、筆記線にタックが発生し、ノート等に筆記した場合、筆記線が相手の紙と接着してしまう問題がある。また前記混合比が４／１を超える場合、十分な光沢が得られない。
【００１０】
また、前記エマルションの樹脂粒子を、平均粒径が異なる複数の粒度分布を持つ樹脂粒子群で構成することができる。そして、平均粒径が異なる複数の粒度分布を持つ樹脂粒子群で構成することによって、平均粒径の大きな樹脂粒子群で筆跡の立体形状化を確保し、平均粒径の小さな樹脂粒子群でインキの流動性を確保して、全体として形状が安定した立体状筆跡が得られる。具体的には、前記複数の樹脂粒子群のうち、最小の平均粒径を持つ当該樹脂粒子群の平均粒径が０．０７〜０．３μｍの範囲とし、前記樹脂粒子群のうち、最大の平均粒径を持つ当該樹脂粒子群の平均粒径が０．３〜１．０μｍの範囲にすることが望ましい。
【００１１】
前記樹脂エマルションとしては、具体的には、アクリル系樹脂エマルション、スチレンアクリル系樹脂エマルション、アルキッド系樹脂エマルション、ウレタン系樹脂エマルションを例示することができる。具体的には、アクリル系樹脂エマルションとして、商品名、ニカゾールＦＸ１３８Ｙ（日本カーバイド社製）、ニカゾールＲＸ２４２Ａ（日本カーバイド社製）、モビニール７９２（クラリアントポリマー社製）が挙げられ、またスチレンアクリル系樹脂エマルションとして、商品名、ボンコートＮＳＴ１００（大日本インキ社製）、モビニール９７２（クラリアントポリマー社製）、アルキッド系樹脂エマルションとして、商品名、ウォーターゾルＣＤ５２０（大日本インキ社製）、ウレタン系樹脂エマルションとして、商品名、スーパーフレックス５００（第一工業製薬社製）が挙げられる。
【００１２】
また、これらの樹脂エマルションは、２種以上を混合して用いることができる
本発明は、前記造膜成分である樹脂エマルションに加えて、更に造膜助剤を用いることができる。この造膜助剤は前記樹脂エマルションの造膜樹脂を可塑化する性質を持つ物質として定義される。さらに造膜助剤は、前記樹脂エマルションの造膜樹脂で形作られる立体筆跡にふっくらとしたボリュームを与え、立体筆跡の表面を平らにする性質を持ち、前記樹脂エマルションの最低造膜温度を下げる性質を持つことが重要である。このような性質を持つ造膜助剤として、具体的にはテキサノール、ブチルセロソルブ、カルビトール、ブチルカルビトールアセテート、ジブチルフタレート等を挙げることができる。中でも、テキサノール、ブチルセロソルブが好ましい。造膜助剤のインキ全量中の含有量は、０．０１〜３重量％が好ましく、最適には０．１〜１．５重量％である。造膜助剤がインキ全量に対して０．０１重量％未満の場合、充分な可塑化効果が得られないため、筆跡の盛り上がりと光沢が低下する。一方、造膜助剤がインキ全量に対して３重量％を超える場合、インキが紙面に浸透してしまうため、筆跡をさらに盛り上がらせる効果が低下する。
【００１３】
本発明では着色剤を用いることができる。本発明で用いられる着色剤としては、たとえば酸性染料、直接染料、塩基性染料などの水溶性染料のほか、カーボンブラック、酸化チタン、アルミナのシリカ、タルクなどの無機顔料、アゾ系顔料、ナフトール系顔料、フタロシアニン系顔料、スレン系顔料、キナクリドン系顔料、アンスラキノン系顔料、ジオキサン系顔料、ジオキサジン系顔料、インジゴ系顔料、チオインジゴ系顔料、ペリノン系顔料、ペリレン系顔料、インドレノン系顔料、アゾメチン系顔料などの有機顔料のほか、アルミニウム粉、ブロンズ粉等などの金属粉顔料、蛍光顔料、パール顔料、光輝性顔料などが挙げられる。また、これらを顔料分散体として用いることもできる。また本発明ではこれらの着色剤は１種又は２種以上を混合して使用することもできる。また、球状、偏平状、中空等の各種形状のプラスチックピグメント（合成樹脂粒子顔料）などを用いることができる。例えば本発明では１００μm以下の樹脂粉末にして用いるか又は１００μm以下の樹脂粉末を水中に分散させたものを用いることが好ましい。上記樹脂粉末は顔料・染料で着色して着色樹脂エマルジョンとして使用することができる。
【００１４】
上記光輝性顔料としては、例えば、金属被覆ガラスフレーク顔料、金属被覆無機顔料、金属酸化物被覆無機顔料、アルミニウム粉顔料等の金属粉顔料、金属箔、金属が蒸着されたフィルム、金属蒸着膜（例えば、フィルムに蒸着された金属蒸着層を剥離して得られる金属蒸着膜）などが挙げられる。ここで、金属ガラスフレーク顔料とは、フレーク状ガラスが金属（合金）で被覆された構造からなる顔料として定義される。また、金属被覆無機顔料とは、金属（合金）が被覆された無機顔料を総称するものとして定義される。金属酸化物が被覆された無機顔料（例えば金属酸化物が被覆されたアルミニウム等の金属顔料）も用いることができる。
【００１５】
また、隠蔽性のある酸化チタン、アルキレンビスメラミン誘導体、球状・偏平状等の各種形状のプラスチックピグメント（合成樹脂粒子顔料）など、各種の無機顔料又は有機白色顔料などの隠蔽性顔料を単独又は混合して用いることもできる。
【００１６】
またこれらの着色剤は、既述の通り、前記プラスチックピグメント（合成樹脂粒子顔料）に限らず、水中に分散させた顔料分散体として用いることができる。
【００１７】
本発明に使用する着色剤は、水性インキ組成物全量に対して０．０１〜２０重量％、好ましくは０．０１以上〜１５重量％未満、より好ましくは０．０１〜１０重量％含まれていることが好ましい。上記着色剤が前記組成物全量中０．０１重量％未満の場合は当該着色剤の着色を視認し難い。着色剤が前記組成物全量中２０重量％を超えると、粘度が上がりすぎ、流動性が低下する。
【００１８】
本発明のインキには、香料を含めることができる。香料を含めることにより、立体的に香りを放ちながら香料の香りを維持することができる立体状の筆跡膜を形成することができる。特に香料が一般的な油性の香料である場合、通常では香料は水に混ざらないために水系でそのまま使用するにはその添加量を減らしたり、また溶剤を加える必要があるが、本発明のインキ組成物に前記香料を含めると、同組成物には前記粘着性合成樹脂エマルションが含まれているため、このエマルションとして存在している前記粘着性合成樹脂の樹脂粒子が前記香料を取り込むことができ、前記香料が取り込まれた前記粘着性合成樹脂エマルションの樹脂粒子を含有する水性インキ組成物とすることができる。これによって、インキ組成物が水性であるにもかかわらず、油成分である香料が分離しないため、立体状の筆跡膜から香りを放ちながら香料の香りを可及的に維持することができ、しかも多量の香料を含ませることもできることから、香料の香りを持続的にしかも香りの強さを制御することができる立体状の筆跡膜を形成することができる。
【００１９】
本発明で使用できる好ましい香料としては、梅  ＮＳ−Ｄ５９７２、桜  ＮＳ−Ｄ５９７３、菊  ＮＳ−D５９７４、桔梗  ＮＳ−D５９７５、藤  ＮＳ−D５９６、Perfume  ＮＳ−D５８８２（ミント）、Perfume ＮＳ−D５９２９(ムスク)、Grapefruit ＮＳ−Ｆ５２３９、 Strawberry ＮＳ−Ｆ５２４０、Lemon ＮＳ−Ｇ５８８３、Ulutramarine ＮＳ−Ｇ５８８５、Peppermint  ＮＳ−Ｆ５２４１、Peach ＮＳ−Ｆ５２４２、Orange ＮＳ−Ｆ５２４３、Green Apple ＮＳ−Ｆ５２４４、Blueberry ＮＳ−Ｆ５２４５、Lavender ＮＳ−Ｆ５２４６、Vanilla ＮＳ−Ｆ５２４７、Banana ＮＳ−Ｆ ５２４８、Soap（石鹸の香り) ＮＳ−Ｆ５２４９、Perfume ＮＳ−Ｆ５２１０、Jasmin ＮＳ−D５８１２、梅  ＮＳ−D５９７２、Citrus ＮＳ−D５４９９、Rose ＮＳ−E５７９８、Lavender
ＮＳ−E５４４２、 Rose ＮＳ−E ５４４３、Mint ＮＳ−E５４４４、Hinoki ＮＳ−D５０１５、Fragrance
ＮＳ−G５０００、Fragrance ＮＳ−G５００１、Fragrance ＮＳ−G５００２、Fragrance ＮＳ−G５００３、Fragrance
ＮＳ−G５００４、Fragrance ＮＳ−G５００５、Fragrance ＮＳ−G５００６、Fragrance ＮＳ−Ｆ５９９２、Fragrance ＮＳ−Ｆ５９９３、Fragrance ＮＳ−Ｆ５９９４、Fragrance ＡＮ  ＮＳ−G５２５３、Fragrance ＲＳ  ＮＳ−G５２５４、Fragrance ＥＶ  ＮＳ−G５２５５、Fragrance ＢＬ  ＮＳ−Ｇ５２５６、Fragrance ＥＰ  ＮＳ−G５２５７、Fragrance ＬＲ  ＮＳ-G5258、Fragrance ＭＲ  ＮＳ−G５２５９、Fragrance ＨＰ  ＮＳ−G５２６０、Fragrance ＳＷ  ＮＳ−G5261などを例示することができる。
【００２０】
この香料は、エマルションの樹脂粒子への香料の取り込みを良好とし、かつ香料の良好な香りを放つために、前記粘着性合成樹脂エマルションの固形分と前記香料と重量比が２：１〜４０：１となるように含有することが好ましい。
【００２１】
本発明のインキには、水が含まれる。水は、インキ組成物全量に対して２０〜８０重量％含まれていることが好ましい。
【００２２】
本インキには、その他、水溶性有機溶剤、界面活性剤、防腐防黴剤、防錆剤、消泡剤、増粘剤等を含ませることができる。なお、本発明のインキは光沢のある筆跡を形成するインキに限定されない。
【００２３】
なお、上記増粘剤としては、水溶性増粘剤、例えば微生物産系多糖類及びその誘導体が用いられる。例えば、プルラン、ザンサンガム、ウェランガム、ラムザンガム、サクシノグルカン、デキストラン等を例示することができる。また、水溶性植物系多糖類およびその誘導体が用いられる。例えば、トラガンシガム、グァ−ガム、タラガム、ロ−カストビ−ンガム、ガティガム、アラビノガラクタンガム、アラビアガム、クイスシ−ドガム、ペクチン、デンプン、サイリュ−ムシ−ドガム、ペクチン、カラギ−ナン、アルギン酸、寒天等を例示することができる。また、水溶性動物系多糖類およびその誘導体が用いられる。例えば、ゼラチン、カゼイン、アルブミンを例示することができる。また水溶性増粘樹脂として、水溶性樹脂（アクリル系水溶性樹脂、スチレンアクリル系水溶性樹脂、スチレンマレイン酸系水溶性樹脂など）の塩（ナトリウム塩、アンモニウム塩など）や、水分散型樹脂なども用いることができる。上述した水溶性増粘樹脂の中でも特に微生物産系多糖類及びその誘導体を好適に用いることができる。水溶性増粘樹脂は１種又は２種以上を混合して用いることができる。上記増粘剤を用いることにより、粘性を調整することができる。また、着色剤として、金属被覆ガラスフレーク顔料、金属被覆無機顔料、金属酸化物被覆無機顔料、アルミニウム粉顔料などの金属粉顔料、金属箔、金属が蒸着されたフィルム、金属蒸着膜等の金属を含む顔料など、インキ中において沈降性のある顔料を含む場合は、これらの顔料の沈降を防止することができる。上記増粘剤は、インキ全量に対して０．００１〜１０重量％が好ましく、より好ましくは０．０１〜５重量％である。さらに好ましくは、３重量％以下、最適には１重量％以下含ませることが好ましく、立体の筆跡が形成可能な程度に粘度を調整することが好ましい。
【００２４】
本発明のインキを製造するには、当該分野で慣用している公知のインキの製造方法を用いる事ができる。なお、必要に応じてろ過等の粗大粒子を取り除く工程を加えても良い。例えば、原料を全て投入し、ディゾルバーで３０分間攪拌することで所望のインキが得られる。
【００２５】
本発明のインキを筆記具に用いた場合、ペン先からの本発明のインキの流出量は少なくとも１００ｍｇ／１０ｍ、即ち１０ｍ筆記したときの流出量が１００ｍｇ以上であることが望ましい（詳細な条件は後述の実施例の測定方法に記載の通り。）。またペン先からのインキ流出量は、最適には１５０ｍｇ／１０ｍ以上である。本発明インキのペン先からの流出量を少なくとも１００ｍｇ／１０ｍとすることによって、２０μｍ〜５０μｍの厚み（立体の高さ）を持ち、筆跡の表面が平らで光沢のある立体の筆跡を得ることができる。ペン先からの本発明のインキ流出量が１００ｍｇ／１０ｍ未満の場合、筆跡の表面が平らで光沢のある立体化した筆跡を形成しにくい。またペン先からのインキ流出量の上限は限定されないが、好ましい立体筆跡を得るためには８００ｍｇ／１０ｍ以下、更に好ましくは５００ｍｇ／１０ｍ以下とすることが望ましい。なお、ペン先からの本発明のインキの流出量が８００ｍｇ／１０ｍを超えると、乾燥が極端に遅くなり、また筆跡が太くなりすぎて文字が潰れるなど、ボールペン等の筆記具については好ましくない。
【００２６】
このような好ましい立体の筆跡を得るにあたり、インキの粘度は、５〜５００ｍＰａ・ｓ、好ましくは５〜１００ｍＰａ・ｓ、より好ましくは５〜５０ｍＰａ・ｓである。特に、５ｍＰａ・ｓ以上〜１００ｍＰａ・ｓ未満の本発明のインキが好ましい。なお、本発明のインキの粘度は、ＥＬＤ型粘度計を用い、１°３４’コーンローター、１０ｒｐｍ、２０℃の条件で測定した値である。
【００２７】
また、好ましい立体の筆跡を与えるには、ペン先を備えたいわゆるインキフリーのボールペン等の筆記具が好ましい。さらに詳細には、ペン先とインキ筒を備え、上記インキ筒内部に、立体造膜成分として粘着性合成樹脂エマルションがインキ全量に対して固形分で少なくとも３０重量％含まれている水性インキ組成物、或は既述した本発明の各種態様のインキ組成物のうちいずれかのインキ組成物が収容されており、
前記ペン先は、インキが流出する流路とインキの流出を制御する弁体とをチップ本体内部に有する筆記具用チップで構成され、ペン先からの前記インキの流出量が少なくとも１００ｍｇ／１０ｍであるペン先を備えた筆記具である。
【００２８】
従って、本発明の筆記具は、前記ペン先が繊維束のペン先や樹脂成形によるペン先ではなく、本発明の各種態様のインキが流出する流路を有し、ボール等の弁体によって本発明の前記インキの流出を制御するペン先であり、ペン先からの前記インキの流出量が少なくとも１００ｍｇ／１０ｍであるため、これを用いて筆記すると、表面が平らで光沢のある立体化した筆跡を形成することができる。
【００２９】
特に、ボールを有するペン先とインキ筒を備えたボールペンの場合、さらに好ましい立体の筆跡を得るにあたっては、上記インキ筒内部に、立体造膜成分として粘着性合成樹脂エマルションがインキ全量に対して固形分で少なくとも３０重量％含まれる水性インキ組成物が充填されており、ボール径（直径）Ｘに対する筆跡の厚みＹの比、すなわち筆跡厚みＹ（μｍ）×１０３／ボール径（ｍｍ）、すなわちＹ×１０３／Ｘが１５以上、好ましくは２０以上、さらに好ましくは２５以上であるボールペンが好ましい。
【００３０】
また、ボールを有するペン先とインキ筒を備えたボールペンであって、上記インキ筒内部に、立体造膜成分として粘着性合成樹脂エマルションがインキ全量に対して固形分で少なくとも３０重量％含まれており、前記ボール径（直径）Ｘに対する前記ペン先からの前記水性インキ組成物の流出量Ｚの比、すなわちインキの流出量（ｍｇ／１０ｍ）／ボール径（ｍｍ）、すなわちＺ／Ｘが１２５以上、好ましくは１５０以上、さらに好ましくは１６０以上であるボールペンが好ましい。
【００３１】
また、ボールを有するペン先とインキ筒を備えたボールペンであって、上記インキ筒内部に、立体造膜成分として粘着性合成樹脂エマルションがインキ全量に対して固形分で少なくとも３０重量％含まれており、前記の通り、筆跡厚みＹ（μｍ）×１０３／ボール径Ｘ（ｍｍ）、すなわちＹ×１０３／Ｘが１５以上であって、インキの流出量（ｍｇ／１０ｍ）／ボール径（ｍｍ）すなわちＺ／Ｘが１２５以上であるボールペンが好ましい。
【００３２】
筆跡厚み（μｍ）×１０３／ボール径（ｍｍ）すなわちＹ×１０３／Ｘが１５以上とするには、例えばインキの成分、粘度等及びボール径等を調整することによって得られる。インキの流出量（ｍｇ／１０ｍ）／ボール径（ｍｍ）すなわちＺ／Ｘが１２５以上とする場合も同様である。
【００３３】
なお、筆跡厚み（μｍ）／ボール径（ｍｍ）及びインキの流出量（ｍｇ／１０ｍ）／ボール径（ｍｍ）の各上限値は各別限定されず、所望とする筆跡膜の立体の程度に応じて適宜選択される。
【００３４】
これらを実現可能な好適な具体的な筆記具の一例としては、筆記具チップとこれに接合されたインキ筒を備えたボールペンにおいて、
上記インキ筒には、立体造膜成分として粘着性合成樹脂エマルションがインキ全量に対して固形分で少なくとも３０重量％含まれている水性インキ組成物が収容されており、
前記筆記具用チップは、筆記具用チップ本体と、筆記具用チップ本体の先端側で保持されるボールを有し、筆記具用チップ本体は、ボールハウス、中心孔及びバック孔が設けられて、バック孔、中心孔及びボールハウスは連通して一連のインキの流路を有し、ボールハウスには、座面及び側壁面が設けられてボールを回転可能に保持し、ボールハウス内を所定の距離だけボールが軸方向に移動可能であり、ボールハウス内と前記中心孔又は前記バック孔とをつなぐように設けられた溝又は孔を有する筆記具用チップであって、前記ボールハウスの座面と側壁面との間には接続面を有し、前記接続面の形状は頂点を筆記具用チップの先端側とする円錐台の側面の形状であり、接続面の内側に前記座面が位置しているボールペンを挙げることができる。ここで、円錐台の側面形状とは、円錐面の一部であって台形回転体の側面と同じ形状である。
【００３５】
そして、限定されるものではないが、好ましくは、チップ本体の内部に、後端側から先端側に前記ボールを付勢するボール付勢部材が圧縮状態で設けられている前記ボールペンが好適である。
なお、既述した筆記具は例えばボールペンを例示して特定したが、本発明のインキを刷毛、スティックなどに含ませて筆記乃至塗工することもできる。
【００３６】
以下さらに図面に沿って前記筆記具の一実施形態について具体的に詳述する。図１は、本発明のボールペンの第１の実施形態に係るボールペンチップを用いた芯の断面図である。図２は、同ボールペンチップの断面図である。図３（ａ）は、同ボールペンチップの先端部分の断面図であり、（ｂ）は、（ａ）のＡ−Ａ断面図である。図４は、同ボールペンチップの先端部分の斜視図である。図５は、同ボールペンチップのボールとボールペンチップ本体との接触部分を拡大した図である。図６は図５のＧ部を拡大した図である。
【００３７】
本発明の第１の実施形態のボールペンの芯７は図１に示されている。そして、芯７の先端にボールペンチップ（筆記具用チップ）１が、取り付けられている。また、図１に示されるように、ボールペンチップ１は、前記本発明に係る水性インキであるインキ５を内部に有するインキ筒（塗布液収納部）６と接合されている。そして、芯７は、ボールペンの軸筒（図示せず）の内部に装着されて、水性ボールペンとして使用される。５１はインキ筒６内のインキの後端に配置されたインキフォロアであり、本発明では好ましくはシリコーンオイルをゲル化したもの、より好ましくはシリコーンオイルをベンジンデンソルビトールでゲル化したものが用いられるが限定されない。即ち本発明ではシリコーンオイル、鉱物油、ポリブテン等の不揮発性又は難揮発性有機液状物をゲル化したものが好ましく用いられる。
【００３８】
ボールペンチップ１の先端に有するボール１０を押圧しながら移動させることによって、塗布液たるインキ５がボールペンチップ１の内部を通って、ボール１０に適当量付着しながら流出し、筆記することができる。
【００３９】
ボールペンチップ１は、図２に示されるように、ボールペンチップ本体（筆記具用チップ本体）１１、ボール１０及びボール付勢部材１２からなっている。
【００４０】
ボールペンチップ本体１１は、外観的には先端側が略円錐形状であり、後端側が略円柱形状であり、全体では、これらを軸方向に結合させた、ロケットような形状である。そして、先端側には円錐部２５を有し、後端側には円筒部２６を有している。また、円筒部２６の後端側は、やや外径が縮径しているインキ筒結合段部２６ａを有して、インキ筒６と接続する。また、内側にはボールハウス１５、中心孔１６及びバック孔１７が設けられて連通し、インキ５の一連の流路となっている。さらに、バック孔１７の後端側は、後端側開口２８を有している。
【００４１】
図３、図４に示されるように、ボールハウス１５は、円筒内部の形状をした側壁である円筒壁４１と、円筒壁４１の後端側に位置する座面４５及び接続面７１を有している。接続面７１は、円筒壁４１と座面４５を接続する面である。座面４５は、後述するように、ボール１０を先端側から後端側に向けて押圧する座打ちにより形成され、その断面形状は円弧状である。
【００４２】
接続面７１の形状は、頂点を先端側とする円錐台の側面形状であり、この円錐台の断面の先端側の角度αは２４０°である。
【００４３】
さらに、図３、図４に示されるように、ボールペンチップ本体１１の中心孔１６の周りには、放射状に、いわゆる矢溝と呼ばれる溝４７が設けられている。そして、溝４７はボールハウス１５とつながり、インキ５は中心孔１６から溝４７を通じて、溝４７のボールハウス１５側の出口部６１を通過して、ボールハウス１５に流出することができる。
【００４４】
ボール付勢部材１２はコイル状のばねであり、図２に示されるように、ボールペンチップ本体１１の内部に設けられて、ボール付勢部材１２が圧縮状態となっており、後端側から先端側にボール１０を付勢している。具体的には、先端に棒状部２３が設けられて、棒状部２３の先端２３ａがボール１０と接触している。そして、ボールペンが使用されない場合には前記付勢によりインキ５の外部の流出を防止し、ボールペンを使用する際には、筆記圧によりボール１０が後端に移動して、インキ５の流出を容易とするものである。
【００４５】
ボール１０は、球状であり、ボールペンチップ本体１１のボールハウス１５に回転可能に保持されている。すなわち、後端側は座面４５により、側面側は円筒壁４１により、先端側は後述するように、ボール１０挿入後にボールペンチップ本体１１の先端を内側に向かって変形するようにかしめられた部分である先端変形部４３により、ボール１０が保持されている。
【００４６】
図５に示されるように、本実施形態のボールペンチップ１には、溝４７の出口部６１付近におけるボール１０との隙間Ｔ、ボールハウス１５の側壁面４１とボール１０が最も接近する付近の隙間Ｓ２、ボールペンチップ本体１１の先端側の先端変形部４３付近のボール１０との隙間Ｓ１を有している。
【００４７】
そして、ボールペン７を使用すると、インキ５は、中心孔１６から溝４７のボールハウス１５側の出口部６１の隙間Ｔを通過して、ボールハウス１５に流出し、さらに隙間Ｓ２を経て、隙間Ｓ１から外部に流出する。
【００４８】
隙間Ｔ、隙間Ｓ１、隙間Ｓ２は、ボール１０の外径Ｄや、座打ち変形量Ｌや、ボールハウス１５の側壁面４１の内径等により定まるものである。
座打ち変形量Ｌを大きくすると、隙間Ｓ１が大きくなるが、座面先端側縁部５４が外側に位置するので、溝４７の出口部６１付近におけるボール１０との隙間Ｔが小さくなる。また、座打ち変形量Ｌを小さくすると、座面先端側縁部５４が内側に位置して隙間Ｔが大きくなるが、隙間Ｓ１が小さくなる。
【００４９】
しかしながら、本発明のボールペンチップ１では、ボールペンチップ本体１１の押圧変形表面部７０を頂点を先端側とする円錐面の一部とするように加工されているので、座打ち変形量Ｌを大きくしても座面先端側縁部５４が内側となるので、溝４７のボールハウス１５側の出口部６１の隙間Ｔをより大きくすることができる。したがって、既述した本発明のインキ５の流出量を少なくとも１００ｍｇ／１０ｍとすることができ、より多くのインキ５を流出させることができる。因って、これを用いて筆記すると、表面が平らで光沢のある立体化した筆跡を形成することができる。
【００５０】
また、座打ち変形量Ｌに影響されにくい側壁面４１とボール１０が最も接近する付近の隙間Ｓ２を、隙間Ｓ１及び隙間Ｔより小さくなるように所定の長さとし、隙間Ｓ２でのインキ５の流れを一番しぼることにより、流量の調節を確実に行うことが可能となる。すなわち、従来の筆記具では、隙間Ｓ１と隙間Ｔとを同時に大きくすることができないので、隙間Ｓ２で流れをしぼるには、隙間Ｓ２をより狭くしなければならず、多くの塗布液を流出させることができなかった。また、隙間Ｓ１及び隙間Ｔで流量の調整を行うと、座打ち変形量Ｌのばらつきにより変化してしまうので、安定して調整することができない。しかしながら、本発明のボールペンチップ１では、隙間Ｓ１及び隙間Ｔを同時により大きくすることが可能であり、隙間Ｓ２により流量の調節を行うことができるので、多くの塗布液を流出させる筆記具にも適用でき、既述した本発明のインキ５の流出量を少なくとも１００ｍｇ／１０ｍとすることができ、これを用いて筆記すると、表面が平らで光沢のある立体化した筆跡を形成することができる。
【００５１】
なお、図６において、座面側加工面４８は、座打ちにより変形する押圧変形表面部７０と接続部７１を有している。そして、図６に示されるように、押圧変形表面部７０が座打ちにより、ボール１０から力を受けて変形して座面４５となる。
【００５２】
座面側加工面４８の形状は、頂点を先端側とする円錐台の側面の形状であり、円錐面の一部である。また、押圧変形表面部７０及び接続部７１も同様に、頂点を先端側とする円錐台の側面の形状であり、円錐面の一部である。押圧変形表面部７０は先端側に突出している。そして、この円錐台の先端側の断面角度αは２４０°である。また、座面側加工面４８の内側端部４８ａは鋭角状となっている。
【００５３】
なお、本実施形態の座面側加工面４８では、押圧変形表面部７０の全体が、頂点を先端側とする円錐面である第１の面８５となる。また、接続部７１は、座打ちにより変形しない部分であるので、押圧非変形表面部７２である。
【００５４】
このような筆記具を製造する方法は格別限定されないが、下記のボールペンチップ１の組み立て方法が好ましい。
例えば、まずボールペンチップ本体１１を形成する。円柱状の材料を用い、外形につき先端側を略円錐形状として円錐部２５を設けながら所定の形状とする（第１の工程）。次に、チップ本体１１のボールハウス１５の内側を、筒内壁状の側壁面と、前記側壁面の中心孔側の縁から軸心側に形成されて中心孔１６につながる座面側加工面４８とを備えるように加工するが、特に前記押圧変形表面部７０となる部分には先端側に突出する部分を設けるように加工する（第２の工程）。次に、溝４７を形成してボールペンチップ本体１１を加工する（第３の工程）。次に、ボールハウス１５にボール１０を収納して、チップ本体１１の先端側をボール１０側に変形させる（第４の工程）。次に、前記ボール１０を先端側から中心孔１６側に押圧して前記座面側加工面４８の一部である押圧変形表面部７０を変形させて座面４５とする（第５の工程）。
【００５５】
また例えば、前記第２の工程において、押圧変形表面部７０となる部分に先端側に突出する部分を設けるように加工する構成に代えて、前記押圧変形表面部７０となる部分を、頂点を筆記具用チップの先端側とする円錐台の側面の形状である第１の面を設けるように加工する方法も採用することができる。
【００５６】
ところで、前記ボールペンチップ本体１１の先端側の先端変形部４３は、本発明のインキの流量を多くするために、図７に示すような第２の態様の構成を採用することもできる。
すなわち、図７に示すように、チップ本体１１の外側の形状が略円錐状であり、当該チップ本体１１の内側に先端側が開口状であるボールハウス１５を有しており、前記ボールハウス１５にボール１０が収納され、前記ボールハウス内を所定の距離だけボールが軸方向に移動可能であり、前記チップ本体１１の先端をボール１０側に変形させて先端変形部４３が設けられているチップであって、
【００５７】
前記チップ本体１１の先端変形部４３は、周状に削られた外側部分５５を持ち、該外側部分が該内側と共にボール１０側に変形された構成であるボールペンチップである。
なお、図７において、ボールペンチップ本体１１の中心孔１６の周りには、放射状に、いわゆる矢溝と呼ばれる溝４７が設けられている。そして、溝４７はボールハウス１５とつながり、インキ５は中心孔１６から溝４７を通じて、溝４７のボールハウス１５側の出口部６１を通過して、ボールハウス１５に流出することができる。ボール１０は、球状であり、ボールペンチップ本体１１のボールハウス１５に回転可能に保持されている。すなわち、後端側は座面４５により、側面側は円筒壁４１により、先端側はボール１０挿入後にボールペンチップ本体１１の先端を内側に向かって変形するようにかしめられた部分である先端変形部４３により、ボール１０が保持されている。
【００５８】
前記ボールハウス１５は、円筒内部の形状をした側壁である円筒壁４１と、円筒壁４１の後端側に位置する座面４５及び接続面７１を有している。接続面７１は、円筒壁４１と座面４５を接続する面である。座面４５は、ボール１０を先端側から後端側に向けて押圧する座打ちにより形成される。接続面７１の形状は、円錐面の一部であり、すり鉢状である。
【００５９】
本実施形態のボールペンチップ１では、座打ちによりボール１０は後端側に移動することが可能であり、図７に示されるように、ボール１０とチップ本体１１の先端変形部４３との間には隙間Ｓ１が形成される。また、座面４５は座打ちにより形成されるので、座面４５の形状は全体がボール１０の曲面に合わせた形状となる。そして、使用の際などに、先端側から座面４５側にボール１０を押した場合には、座面４５の全体がボール１０と接触する。なお、図７において、Ｌは座打ちによりボール１０が移動可能となる距離である座打ち変形量である。
【００６０】
インキ５の流出をさらに安定して多くしたい場合には、図８に示すように、できるだけ先端変形部４３の内側を短くしかつ傾斜させる構成が望ましい。すなわち、ボールペンチップ１の先端変形部４３の径方向の距離ｘに対して、軸方向の長さｙが小さくする構成である。このような構成をとることにより、先端変形部４３がボールペンチップ１の軸に対してより傾斜する。そして、この先端変形部４３の傾斜が大きい方が、ボールハウス１５内の空間６６が大きくなり、使用時のインキ５の流出性が良くなる。
【００６１】
これらのボールペンチップを製造するには、例えば、チップ本体１１の外側の形状を略円錐状に加工する（第１の工程）。次に、チップ本体１１の外側の先端付近に周状に削り、前記周状に削った部分をボール側に変形させる（第２の工程）。次に、チップ本体１１の内側に先端側が開口状であるボールハウス１５を形成する（第３の工程）。次に、中心孔１６とつながり、中心孔１６の壁面を外に向かって削ることによって得られる溝４７を形成する（第４の工程）。次に、前記ボールハウス１５にボール１０を収納して、チップ本体１１の先端をボール１０側に変形させて先端変形部４３を設ける（第５の工程）。これら一連の工程によって、前記チップを備えた筆記具をつくることができる。
【００６２】
なお、上記実施形態のボールペンチップ本体では、既述したところの、周状に削られた外側部分(周状削り部)５５の第１の面の形状は円錐台の側面状であり、第１の面の後端側の縁の部分で角が立っている。そのため、前記実施形態のボールペンチップを用いて筆記する場合に、後端側の縁が筆記対象に引っ掛かり、筆記感を悪くするおそれがある。これを解決するボールペンチップ本体としては、上記周状削り部５５の第１の面の形状が、外側に向かって突出する曲面上である。そして、第1の面の後端部の縁には角がなく、第１の面の後端部の縁はなめらかにつながって、連続面となっている。したがって、ボールペンチップ本体により製造されたボールペンチップを用いて筆記する場合に、引っ掛かることはなく、筆記感を悪くするおそれがない。
【００６３】
なお、前記本発明のインキを適用する筆記具としては、特に限定されないが、前記チップの座面に係る態様と前記チップの先端部分に係る態様とをそれぞれ選択的に又は両者の態様を兼ね備え持つ筆記具として採用することが望ましい。
【実施例】
【００６４】
表１、表２及び表３に示す組成の実施例及び比較例のインキを作製した。すなわち、表１、表２及び表３に示す各成分をそれぞれ配合し、ディゾルバーで３０分間攪拌し、実施例及び比較例のインキを得た。なお、表中、配合量は重量％、各成分は以下の通りである。
【００６５】
(樹脂エマルション)
ニカゾールＦＸ５５５Ａ（日本カーバイド社製、アクリル系、固形分５９．５％）
ニカゾールＦＸ１３８Ｙ（日本カーバイド社製、アクリル系、固形分５９．５％）
ニカゾールＲＸ２４２Ａ（日本カーバイド社製、アクリル系、固形分６０．０％）
モビニール９７２（クラリアントポリマー社製、スチレンアクリル系、固形分５０．０％）
モビニール７９２（クラリアントポリマー社製、アクリル系、固形分５０．０％）
モビニールＬＤＭ７５２０（クラリアントポリマー社製、アクリル系、固形分５０．０％）
ボンコートＮＳＴ１００（大日本インキ社製、スチレンアクリル系、固形分６８％、平均粒子径０．１μｍと平均粒子径０．５μｍの２種の粒径の異なる樹脂粒子が混合されたもの。混合状態での平均粒子径は０．３μｍである。）
なお、上記樹脂エマルションには水が含まれる。
【００６６】
（着色剤）
ＮＫＷ６２３８（日本蛍光社製、青色蛍光着色剤）
ＮＫＷ６００７（日本蛍光社製、赤色蛍光着色剤）
次に、これらの各インキをそれぞれ、前記図１乃至図６に示された構造の水性ボールペンのインキ筒に充填した。ボールは炭化珪素製、ボール径（直径）は０．８ｍｍである。なお、実施例１２はボール径（直径）が０．８ｍｍ、実施例１３は０．４ｍｍ、比較例４は０．６ｍｍであるが、それ以外は実施例１で用いたと同様のボールペンを用いている。
【００６７】
続いて、この筆記具を用いて筆記性の評価をした。すなわち、上記のペンでＰＰＣ用紙に筆記し、筆記線の状態を目視と手触りで評価した。
【００６８】
＜評価基準＞
筆跡の光沢：      ○：充分な光沢が観察される
△：光沢が観察される
×：上記△に比べて光沢感が劣る
【００６９】
筆跡の盛り上がり：○：目視で盛り上がりが感じられる
△：手で触って盛り上がりが感じられる
×：手で触って盛り上がりが感じられない
【００７０】
筆跡厚みの測定：
ＰＰＣ用紙に「株式会社」と筆記したときの筆記線の厚みを、測定装置、商品名「ダイヤルシックネス」(テクロック社製)を用いて測定した。
インキの流出量の評価（測定方法）：
螺旋式連続筆記試験機「ＭＯＤＥＬ  ＴＳ−４Ｃ−１０」（精機工業社製）にて、１０ｍ筆記後の減量（ｍｇ）を測定した。筆記条件は、筆記角度６５°、荷重１００ｇ、筆記速度７ｃｍ／秒である。
【００７１】
インキ中における香料の分離：
香料が含まれる実施例及び比較例のインキを充填した上記のペンを７０℃で１日倒立し、インキ筒内におけるインキの分離を外観観察した。
○：分離していない
×：分離している
【００７２】
筆跡膜における香り：
筆記後、上記筆跡膜からの香りを官能評価した。筆跡膜と鼻孔との距離は５ｃｍで評価した。
○：香りがする
×：香りがしない又は香りが薄い
【００７３】
【表１】
2008247036.tif 000002
【００７４】
【表２】
2008247036.tif 000003
【００７５】
【表３】
2008247036.tif 000004
【００７６】
表１、表２及び表３より、立体造膜成分として粘着性合成樹脂エマルションが固形分で３０重量％未満の比較例１及び比較例２では筆跡の盛り上がりが不十分で、立体状の筆跡は得られていない。また、筆跡厚み（μｍ）×１０３／ボール径（ｍｍ）すなわちＹ×１０３／Ｘが１５以上であり、或はインキの流出量（ｍｇ／１０ｍ）／ボール径（ｍｍ）すなわちＺ／Ｘが１２５以上である実施例のボールペンによれば筆跡の盛り上がりが得られるが、筆跡厚み（μｍ）×１０３／ボール径（ｍｍ）すなわちＹ×１０３／Ｘが１５未満であり、或はインキの流出量（ｍｇ／１０ｍ）／ボール径（ｍｍ）すなわちＺ／Ｘが１２５未満である比較例のボールペンによれば、いずれも筆跡の盛り上がりが得られていない。他方、ペン先からの前記インキの流出量が少なくとも１００ｍｇ／１０ｍであり、前記合成樹脂エマルションが固形分で３０重量％以上の各実施例のインキはいずれも筆跡が盛り上がりが良好で、好ましい立体状筆跡が得られている。また本実施例のインキは、軽量微粉末フィラを用いていないので、光沢のある立体状筆跡が形成されている。
【００７７】
また、表３に示す様に、香料としてLavender
ＮＳ−Ｆ５２４６、Lemon ＮＳ−Ｇ５８８３及びUlutramarine
ＮＳ−Ｇ５８８５を含有する実施例１４〜２０のインキは、これを筆記すると、Lavender ＮＳ−Ｆ５２４６含有の実施例１４では、インキの流出量が２１０(mｇ／１０ｍ)、筆跡厚みが３５（μｍ）であるラベンダーの香りを放つ立体状筆跡膜の形成が確認され、Lemon ＮＳ−Ｇ５８８３含有の実施例１５〜１９のインキではレモンの香りを放つ立体状筆跡膜の形成が確認され、Ulutramarine ＮＳ−Ｇ５８８５を含有する実施例１８のインキではアクアマリン(香水)の香りを放つ立体状筆跡膜の形成が確認された。
【００７８】
また、樹脂エマルションの樹脂粒子の粒子径を測定すると、香料が含まれていない実施例１では１５０ｎｍであったが、香料が含まれることを除いて実施例１と同じ実施例１４のインキでは１７０ｎｍであった。これにより、香料がエマルション中の樹脂粒子に取り込まれていることが認められた。実施例１５〜２０も、香料が樹脂粒子に取り込まれることにより当該樹脂粒子の粒子径の拡大が同様に認められる。
【００７９】
なお、香料の取り込みの有無を確認するための本発明における樹脂エマルションにおける樹脂粒子の粒子径の測定条件は、動的光散乱法で、装置はレーザー粒度分布計、大塚電子株式会社製、「ＬＰＡ３１００」を用いて測定した。また粒子径は、散乱強度分布の平均粒子径を示している。
【００８０】
また、樹脂エマルション(固形分)と香料が重量比で２：１〜４０：１、即ち香料Ａに対する樹脂エマルション（固形分）Ｂの重量比(Ａ／Ｂ)が０．０２５〜０．５となるように含有することが好ましいことが認められる。樹脂エマルション(固形分)と香料が重量比で２：１、即ち前記重量比(Ａ／Ｂ)が０．５を超えて香料が含まれる比較例２では、香料が筆跡膜中において分離していることが認められた。樹脂エマルション(固形分)と香料が重量比で４０：１、即ち前記重量比(Ａ／Ｂ)が０．０２５未満において香料が含まれる比較例１では、香りが薄かった。
【産業上の利用可能性】
【００８１】
本発明の水性インキ組成物は、以上の通り、立体造膜成分及び水を少なくとも含み、前記立体造膜成分として粘着性合成樹脂エマルションを含み、当該粘着性合成樹脂エマルションが固形分で少なくとも３０重量％含まれているため、軽量微粉末フィラを配合せずに、立体状の筆跡を形成することができる。特に、筆跡厚みＹ（μｍ）×１０３／ボール径Ｘ（ｍｍ）すなわちＹ×１０３／Ｘが１５以上、或はインキの流出量Ｚ（ｍｇ／１０ｍ）／ボール径Ｘ（ｍｍ）すなわちＺ／Ｘが１２５以上、或はペン先からの前記インキの流出量が少なくとも１００ｍｇ／１０ｍであるボールペンにこのインキを適用することにより、立体状の筆跡膜を形成する筆記具として利用することができる。従って、立体的な筆跡膜を形成することができるため、紙、爪、体などへの筆記や描画のほか、爪、顔、体などへの化粧など従来にはないコスメティック組成物としても適用することができる。
【図面の簡単な説明】
【００８２】
【図１】図１は、本発明の筆記具にかかるボールペンチップの一実施形態を用いた芯の断面図である。
【図２】図２は、同ボールペンチップの断面図である。
【図３】図３は、（ａ）は、同ボールペンチップの先端部分の断面図である。（ｂ）は、（ａ）のＡ−Ａ断面図である。
【図４】図４は、同ボールペンチップの先端部分の斜視図である。
【図５】図５は、同ボールペンチップのボールとボールペンチップ本体との接触部分を拡大した図である。
【図６】図６は、図５のＧ部を拡大した図である。
【図７】図７は、本発明の筆記具にかかるボールペンチップの先端部分の他の形態を示す断面図である。
【図８】図８は、同要部拡大断面図である。
【符号の説明】
【００８３】
１      ボールペンチップ
１０    ボール
１１    ボールペンチップ本体
１２    ボール付勢部材
１５    ボールハウス
５      インキ
５１    インキフォロア
６      インキ筒
【図１】
2008247036.tif 000005
【図２】
2008247036.tif 000006
【図３】
2008247036.tif 000007
【図４】
2008247036.tif 000008
【図５】
2008247036.tif 000009
【図６】
2008247036.tif 000010
【図７】
2008247036.tif 000011
【図８】
2008247036.tif 000012